(57)【要約】【課題】外観や物性が人毛に極めて類似した毛髪用繊維束を提供する。【解決手段】本発明は、人毛とポリアミド繊維を含み、人毛と前記ポリアミド繊維の合計を１００質量部としたときの、ポリアミド繊維の割合が１０〜９０質量部の毛髪用繊維束である。ポリアミド繊維は、ポリアミド１００質量部と、リン又は臭素含有難燃剤３〜３０質量部を含有する樹脂組成物を繊維化して形成された繊維であることが好ましい。ポリアミドは、ナイロン６、ナイロン６，６、ナイロン４，６、ナイロン１２、ナイロン６，１０、及びナイロン６，１２からなる群から選択される少なくとも１種の化合物であることが好ましい。樹脂組成物は、ポリアミド１００質量部と、リン又は臭素含有難燃剤３〜３０質量部と、微粒子１〜１０質量部を含有することが好ましい。【選択図】なし【特許請求の範囲】
【請求項１】
人毛とポリアミド繊維を含み、
前記人毛と前記ポリアミド繊維の合計を１００質量部としたときの、前記ポリアミド繊維の割合が１０〜９０質量部である毛髪用繊維束。
【請求項２】
前記ポリアミド繊維が、ポリアミド１００質量部と、リン又は臭素含有難燃剤３〜３０質量部を含有する樹脂組成物を繊維化して形成された繊維である請求項１に記載の毛髪用繊維束。
【請求項３】
前記ポリアミドが、ナイロン６、ナイロン６，６、ナイロン４，６、ナイロン１２、ナイロン６，１０、及びナイロン６，１２からなる群から選択される少なくとも１種の化合物である請求項２に記載の毛髪用繊維束。
【請求項４】
前記樹脂組成物が、ポリアミド１００質量部と、リン又は臭素含有難燃剤３〜３０質量部と、微粒子１〜１０質量部を含有する請求項２又は３に記載の毛髪用繊維束。
【発明の詳細な説明】
【技術分野】
【０００１】
本発明は、頭部に装脱着可能なかつら、ヘアウィッグ、つけ毛等（以下、「かつら」等と称する）に用いられる毛髪用繊維束に関するものである。
【背景技術】
【０００２】
かつら等を製造するための材料には、人毛や、人毛に類似した外観及ぶ物性を有するように製造される人工毛髪が用いられる。人工毛髪は、一般に、アクリル系繊維、塩化ビニル系繊維、及びポリエステル系繊維などを用いて製造される。
人毛は優れた外観や物性を有しているので、外観や物性の観点からは、かつら等の製造には人毛を用いることが好ましい。しかし、人毛は供給量に限度があるので高価である。従って、かつら等の製造コストを低減させるという観点からは、人毛よりも安価である人工毛髪を用いることが望まれる。
人工毛髪については、これまで、材料や形状を工夫することによって、その外観や物性を人毛に近づける工夫がなされてきた。しかし、人毛に匹敵する外観や物性を有する人工毛髪は未だに開発されていない。
このような状況において、人毛と、ポリエステル系繊維とを混合することによって人毛に近い外観や物性を有する毛髪用繊維束を得ることが試みられている（例えば特許文献１を参照）。
【先行技術文献】
【特許文献】
【０００３】
【特許文献１】国際公開第２００５／０３７０００号パンフレット
【発明の概要】
【発明が解決しようとする課題】
【０００４】
しかしながら、人毛とポリエステル系繊維とを混合して得られる毛髪用繊維束は、ポリエステル系繊維単独の場合よりも外観や物性が人毛に近くなるが、十分に近いとは言えない。
【０００５】
本発明はこのような事情に鑑みてなされたものであり、外観や物性が人毛に極めて類似した毛髪用繊維束を提供することである。
【課題を解決するための手段】
【０００６】
本発明は、人毛とポリアミド繊維を含み、前記人毛と前記ポリアミド繊維の合計を１００質量部としたときの、前記ポリアミド繊維の割合が１０〜９０質量部である毛髪用繊維束である。
【０００７】
前記ポリアミド繊維は、ポリアミド１００質量部と、リン又は臭素含有難燃剤３〜３０質量部を含有する樹脂組成物を繊維化して形成された繊維であることが好ましい。
【０００８】
前記ポリアミドは、ナイロン６、ナイロン６，６、ナイロン４，６、ナイロン１２、ナイロン６，１０、及びナイロン６，１２からなる群から選択される少なくとも１種の化合物であることが好ましい。
【０００９】
前記樹脂組成物は、ポリアミド１００質量部と、リン又は臭素含有難燃剤３〜３０質量部と、微粒子１〜１０質量部を含有することが好ましい。
【発明の効果】
【００１０】
本発明は、しっとりとした天然毛髪の触感に近似する触感を有し、自然なカールセットを短時間で行うことができ、難燃性能も十分に優れた毛髪用繊維束である。
【発明を実施するための形態】
【００１１】
以下、本発明の毛髪用繊維束の実施形態について説明する。
本発明の一実施形態にかかる毛髪用繊維束は、人毛とポリアミド繊維を含み、前記人毛と前記ポリアミド繊維の合計を１００質量部としたときの、前記ポリアミド繊維の割合が１０〜９０質量部である毛髪用繊維束である。
【００１２】
前記人毛と前記ポリアミド繊維の合計を１００質量部としたときの、ポリアミド繊維の割合は、２０〜８０質量部が好ましく、４０〜６０質量部がさらに好ましい。この割合でポリアミド繊維を含有させた場合、人毛とポリアミド繊維の混合バランスが特に好ましく、外観や物性が特に優れており、かつ、製造コストを比較的低くすることができる。本実施形態の毛髪用繊維束は、人毛とポリアミド繊維のみを含有するものであってもよく、これら以外の繊維をさらに含有するものであってもよい。
【００１３】
本実施形態で用いられるポリアミド繊維は、ポリアミドを主成分とする樹脂組成物を繊維化して形成される繊維である。この樹脂組成物は、ポリアミド１００質量部と、リン又は臭素含有難燃剤３〜３０質量部を含有することが好ましい。リン又は臭素含有難燃剤の配合比は、あまりに少ないと難燃効果が発揮されず、あまりに多いと繊維化した際の触感の低下の原因になるため、３〜３０質量部であり、特に好ましくは１０〜２０質量部である。
【００１４】
この樹脂組成物は、ポリアミドとリン又は臭素含有難燃剤のみを含有するものであってもよく、例えば、別の種類の樹脂や微粒子といった他の素材を本発明の効果を阻害しない範囲で含有してもよい。
【００１５】
ポリアミドは、例えばナイロン６、ナイロン６，６、ナイロン４，６、ナイロン１２、ナイロン６，１０、及びナイロン６，１２からなる群から選択される少なくとも１種の化合物であるのが好ましく、特に好ましくはナイロン６，６である。ナイロン６，６を用いた場合、触感が特に良好になる。ポリアミドの重量平均分子量（Ｍｗ）は、例えば１万〜２０万の範囲内のいずれかの値である。
【００１６】
リン含有難燃剤は、リンを含む難燃剤であり、例えば、ホスフェート系化合物、ホスホネート系化合物、ホスフィネート系化合物、ホスフィンオキサイド系化合物、ホスホナイト系化合物、ホスフィナイト系化合物、ホスフィン系化合物、ホスフィン酸塩がある。このホスフィン酸塩が耐熱性に優れているため好ましい。
【００１７】
ホスフィン酸塩としては、以下の式（Ｉ）又は式（ＩＩ）の単体又は混合体がある。
【００１８】
【化１】
2011246846.tif 000002
【００１９】
式（Ｉ）及び式（ＩＩ）において、Ｒ１及びＲ２は、同一でも異なっていてもよく、直鎖状又は分岐状のＣ１〜Ｃ６−アルキル基、アリール基又はフェニル基を示す。Ｒ３は、直鎖状もしくは分岐状のＣ１〜Ｃ１０−アルキレン基、Ｃ６〜Ｃ１０−アリーレン基、Ｃ６〜Ｃ１０−アルキルアリーレン基、又はＣ６〜Ｃ１０−アリールアルキレン基を示す。Ｍは、カルシウム原子、マグネシウム原子、アルミニウム原子又は亜鉛原子を示す。ｍは２又は３であり、ｎは１又は３であり、ｘは１又は２である。
【００２０】
ホスフィン酸塩のさらなる具体例には、ジメチルホスフィン酸カルシウム、ジメチルホスフィン酸マグネシウム、ジメチルホスフィン酸アルミニウム、ジメチルホスフィン酸亜鉛、エチルメチルホスフィン酸カルシウム、エチルメチルホスフィン酸マグネシウム、エチルメチルホスフィン酸アルミニウム、エチルメチルホスフィン酸亜鉛、ジエチルホスフィン酸カルシウム、ジエチルホスフィン酸マグネシウム、ジエチルホスフィン酸アルミニウム、ジエチルホスフィン酸亜鉛、メチル-ｎ-プロピルホスフィン酸カルシウム、メチル-ｎ-プロピルホスフィン酸マグネシウム、メチル-ｎ-プロピルホスフィン酸アルミニウム、メチル-ｎ-プロピルホスフィン酸亜鉛、メタンジ（メチルホスフィン酸）カルシウム、メタンジ（メチルホスフィン酸）マグネシウム、メタンジ（メチルホスフィン酸）アルミニウム、メタンジ（メチルホスフィン酸）亜鉛、ベンゼン-１,４-（ジメチルホスフィン酸）カルシウム、ベンゼン-１,４-（ジメチルホスフィン酸）マグネシウム、ベンゼン-１,４-（ジメチルホスフィン酸）アルミニウム、ベンゼン-１,４-（ジメチルホスフィン酸）亜鉛、メチルフェニルホスフィン酸カルシウム、メチルフェニルホスフィン酸マグネシウム、メチルフェニルホスフィン酸アルミニウム、メチルフェニルホスフィン酸亜鉛、ジフェニルホスフィン酸カルシウム、ジフェニルホスフィン酸マグネシウム、ジフェニルホスフィン酸アルミニウム、ジフェニルホスフィン酸亜鉛があり、好ましくはジメチルホスフィン酸カルシウム、ジメチルホスフィン酸アルミニウム、ジメチルホスフィン酸亜鉛、エチルメチルホスフィン酸カルシウム、エチルメチルホスフィン酸アルミニウム、エチルメチルホスフィン酸亜鉛、ジエチルホスフィン酸カルシウム、ジエチルホスフィン酸アルミニウム、ジエチルホスフィン酸亜鉛であり、さらに好ましくはジエチルホスフィン酸アルミニウムである。
【００２１】
臭素含有難燃剤は、臭素を含む難燃剤であり、例えば、臭素化ポリスチレン、臭素含有リン酸エステル、臭素化ポリベンジルアクリレート、臭素化エポキシオリゴマー、臭素化フェノキシ樹脂、臭素化ポリカーボネートオリゴマー、テトラブロモビスフェノールＡ誘導体、臭素含有トリアジン化合物臭素含有イソシアヌル酸化合物があり、より好ましくは、臭素化ポリスチレンである。
【００２２】
臭素化ポリスチレンは、ポリスチレンのベンゼン環に水素と替わって結合する臭素数が１〜５個であるものである。ポリ臭素化スチレンは、具体的には、一臭素化スチレン、二臭素化スチレン、三臭素化スチレン、四臭化スチレン及び五臭化スチレンのうちの単体又は複数種の重合体がある。
【００２３】
臭素含有リン酸エステルとしては、ペンタブロモトルエン、ヘキサブロモベンゼン、デカブロモジフェニル、デカブロモジフェニルエーテル、ビス（トリブロモフェノキシ）エタン、テトラブロモ 無水フタル酸、エチレンビス（テトラブロモフタルイミド）、エチレンビス（ペンタブロモフェニル）、オクタブロモトリメチルフェニルインダン、トリス（トリブロモネオペンチル）ホスフェートがある。
【００２４】
テトラブロモビスフェノールＡ誘導体としては、テトラブロモビスフェノールＡ、テトラブロモビスフェノールＡ−ビス（２，３−ジブロモプロピルエーテル）、テトラブロモビスフェノールＡ−ビス（アリルエーテル）、テトラブロモビスフェノールＡ−ビス（ヒドロキシエチルエーテル）がある。臭素含有トリアジン化合物としては、トリス（トリブロモフェノキシ）トリアジンがあり、臭素含有イソシアヌル酸化合物としては、トリス（２，３−ジブロモプロピル）イソシアヌレートがある。
【００２５】
本実施形態で用いられる樹脂組成物は、微粒子をさらに含有することが好ましい。微粒子の含有量は、ポリアミド１００質量部に対して、例えば、１〜１０質量部である。この微粒子は、ポリアミド繊維の表面への凹凸形成や、繊維表面の光沢や艶の調節のために採用するのが好ましく、さらに、微粒子によって繊維表面の表面積を増大させて繊維の吸湿性を向上させるために採用したものである。微粒子は、あまりに少ないとこれら効果が発揮されず、あまりに多いとこれら効果の調整が困難になるため、１〜５質量部が好ましく、１〜３質量部がさらに好ましい。
【００２６】
微粒子の平均粒子径は、０．１〜１５μｍが好ましく、０．２〜１０μｍがより好ましく、０．５〜８μｍがさらに好ましい。この範囲であれば、光沢や艶の調節効果が十分に大きく、かつ、微粒子添加による繊維強度の低下が生じ難いからである。本明細書において、「平均粒子径」は、レーザー回折・散乱法によって求めた粒度分布における積算値５０％での粒径を意味する。
【００２７】
微粒子としては、有機微粒子、無機微粒子の単体又は混合体があり、有機微粒子は、ポリアミドに対して少なくとも部分的に相溶しないものであるのが好ましく、例えば架橋アクリル樹脂微粒子、架橋ポリエステル樹脂微粒子がある。
【００２８】
架橋アクリル樹脂微粒子は、アクリル単量体と架橋剤を水分散させ、架橋させたものがあり、この架橋の際には重合開始剤を配合させるのが好ましい。
【００２９】
アクリルの単量体としては、アクリル酸、アクリル酸の誘導体、メタクリル酸、メタクリル酸の誘導体の単種又は複数種がある。アクリル酸の誘導体としては、アクリル酸メチル、アクリル酸ブチル、アクリル酸ヘキシル、アクリル酸シクロヘキシル、アクリル酸ヒドロキシエチル、アクリロニトリル、アクリルアミド、Ｎ−メチロールアクリルアミドがある。メタクリル酸の誘導体としては、メタクリル酸メチル、メタクリル酸ブチル、メタクリル酸ヘキシル、メタクリル酸グリシジル、メタクリル酸ベンジル、メタクリル酸シクロヘキシル、メタクリル酸Ｎ−ビニル−２−ピロリドン、メタクリロニトリル、メタクリルアミド、Ｎ−メチロールメタクリルアミド、メタクリル酸２−ヒドロキシエチルがある。
【００３０】
架橋アクリル樹脂微粒子に用いられる架橋剤としては、１分子中に２個以上のビニル基を有する単量体であり、好ましくは１分子中に２個のビニル基を有するものである。架橋剤としては、具体的には、ジビニルベンゼン、グリコールとメタクリル酸あるいはアクリル酸との反応生成物（例えばエチレングリコールジメタクリレート、ネオペンチルグリコールジメタクリレート）がある。架橋剤の配合比は、アクリル単量体１００質量部に対して０．０２〜５質量部が好ましい。
【００３１】
重合開始剤としては、過酸化物ラジカル重合開始剤が好ましく、具体的には、過酸化ベンゾイル、過安息香酸２−エチルヘキシル、過酸化ジtert−ブチル、クメンヒドロペルオキシド、メチルエチルケトンペルオキシドがある。重合開始剤は、アクリル単量体１００質量部に対して０．０５〜１０質量部配合するのが好ましい。
【００３２】
架橋ポリエステル微粒子としては、不飽和ポリエステルとビニル単量体を水分散させ、架橋させたものがある。不飽和ポリエステルとしては、α，β−不飽和酸、α，β−不飽和酸と飽和酸との混合物、α，β−不飽和酸と二価アルコールとの重合物、α，β−不飽和酸と三価アルコールとの重合物がある。
不飽和酸としては、フマル酸、マレイン酸、イタコン酸がある。
飽和酸としては、フタル酸、テレフタル酸、コハク酸、グルタル酸、テトラヒドロフタル酸、アジピン酸、又はセバチン酸がある。
二価アルコール及び三価アルコールとしては、エチレングリコール、ジエチレングリコール、プロピレングリコール、ネオペンチルグリコール、１，３−プロパンジオール、１，６−ヘキサンジオール、トリメチロールプロパンがある。
ビニル単量体としては、スチレン、クロルスチレン、ビニルトルエン、ジビニルベンゼン、アクリル酸、メチルアクリレート、アクリロニトリル、エチルアクリレート、ジアリルフタレートの単種又は複数種がある。
【００３３】
無機微粒子としては、繊維の透明性、発色性への影響から、ポリアミド及びリン又は臭素含有難燃剤の屈折率に近い屈折率を有するものが好ましく、例えば、炭酸カルシウム、酸化ケイ素、酸化チタン、酸化アルミニウム、酸化亜鉛、タルク、カオリン、モンモリロナイト、ベントナイト、マイカがある。
【００３４】
本実施形態のポリアミド繊維の繊度は、１０〜１００ｄｔｅｘが好ましく、好ましくは３０〜８０ｄｔｅｘであり、より好ましくは３５〜７５ｄｔｅｘである。
【００３５】
本実施形態のポリアミド繊維の製造方法としては、ポリアミドと、リン又は臭素含有難燃剤と、必要に応じて微粒子とをドライブレンドした後、混練機を用いて溶融混練し、溶融混練によって得られた混練物を溶融紡糸法によって溶融紡糸する方法がある。このようにして製造したポリアミド繊維と人毛とを所定の割合で混合することによって本実施形態の毛髪用繊維束が得られる。
【実施例】
【００３６】
次に、本発明による毛髪用繊維束の実施例を、比較例と対比しつつ表を用いて、詳細に説明する。
【００３７】
【表１】
2011246846.tif 000003
【００３８】
実施例１の毛髪用繊維束は、人毛５０質量部と、ナイロン６（宇部興産株式会社製１０３０Ｂ）を単繊維度が５０ｄｔｅｘの繊維にしたポリアミド繊維５０質量部とを混合したものである。
【００３９】
実施例・比較例の毛髪用繊維束の製造方法について説明する。
まず、ポリアミド、ポリエステル、リン含有難燃剤、臭素含有難燃剤及び微粒子を個々に水分量１５００ｐｐｍ以下となるように乾燥させ、乾燥した素材を表１に示す配合比（質量基準）で混合した。混合された混合物を２８０℃の温度にて溶融混練してからペレット状に成型した。溶融混練及びペレット成型は、二軸押出機を用いた。ペレットを、再度、水分量が１５００ｐｐｍ以下となるように乾燥した後、溶融紡糸機にて未延伸の糸状に成形し、未延伸の糸を４倍に延伸させて単繊維度５０ｄｔｅｘのポリアミド繊維又はポリエステル繊維を製造した。
【００４０】
次に、製造したポリアミド繊維又はポリエステル繊維と、人毛とを表１に示す配合比で混合して、実施例・比較例の毛髪用繊維束を得た。
【００４１】
表１の評価について説明する。
【００４２】
＜触感＞
触感は、実施例・比較例の人工毛髪用繊維を長さ２００ｍｍ、重量１．０ｇに束ね、人工毛髪用繊維処理技術者（実務経験５年以上）１０人の手触りによる判定で、次の評価基準で評価した。
優：技術者１０人全員が、触感が良いと評価したもの
良：技術者の８人又は９人が、触感が良いと評価したもの
可：技術者の５人以上７人以下が、触感が良いと評価したもの
不可：技術者の４人以下が、触感が良いと評価したもの
【００４３】
＜難燃性＞
難燃性は、実施例・比較例の人工毛髪用繊維を長さ２０ｃｍ、総重量１．０グラムに調整して繊維束を形成し、この繊維束の一端を固定して垂直に垂らし、下端に高さ３０ｍｍの炎を３秒間接触させ、繊維束から炎を外した時からの延焼時間で評価した。延焼時間は、測定試料３個の平均値である。
優：延焼時間が０秒
良：延焼時間が３秒未満
可：延焼時間が３秒以上１０秒未満
不可 ：延焼時間が１０秒以上
【００４４】
＜カールセット性＞
カールセット性は、実施例・比較例の人工毛髪用繊維を長さ５０ｃｍ、総重量２．０グラムに調整して繊維束を形成し、この繊維束に１８０℃の鉄製の焼き鏝（鏝の直径１．４ｃｍ）に巻いてカールをかけた後、焼き鏝から離して、一方端を固定して吊り下げた時にカールがあるか否かで確認した。カールがなされた状態の定義として、吊り下げた際の人工毛髪用繊維の基端と先端の間隔が、カール前の全長５０ｃｍの０．８５倍未満（４２．５ｃｍ未満）になった場合とした。評価前の試料は、評価のばらつきを無くすために、温度２３℃、湿度５０％で２４時間保管した試料を採用した。評価にあっては、焼き鏝での加熱時間を数種類設け、次の基準で判断した。
優：焼き鏝での加熱時間が５秒未満でカールセットされた
良：焼き鏝での加熱時間が５秒以上１０秒未満でカールセットされた
不可：焼き鏝での加熱時間が１０秒以上でカールセットされた
【００４５】
表１にある他の素材は、以下のものを採用した。
ナイロン６，６：東レ株式会社製、ＣＭ３００１‐Ｎ
リン含有難燃剤：大八化学工業（株）  ＰＸ−２００
臭素含有難燃剤：アルベマール日本株式会社、ＨＰ−７０１０
微粒子：架橋アクリル粒子、平均粒子径１．８μｍ、綜研化学株式会社製
ポリエステル：三菱化学株式会社製、ＢＫ‐２１８０
【００４６】
＜まとめ＞
表１に示したように、実施例１〜実施例７の毛髪用繊維束は、人毛とポリアミド繊維との混合割合が適切に調整されることで、触感、難燃性、及びカールセット性において優れていた。特に、実施例５〜７の毛髪用繊維束は、難燃性、触感及びカールセット性の全てにおいて優れた特性を有している点で、他の実施例よりも優れていた。
【産業上の利用可能性】
【００４７】
本発明にかかる毛髪用繊維束は、頭部に装脱着可能なかつら、ヘアウィッグ、つけ毛等の人工毛髪に用いられる繊維束である。